(57)【要約】【課題】液晶表示装置等の表示装置に適用する場合に、表示装置の輝度を向上させると共に、輝度ムラを低減可能なワイヤグリッド偏光板及び当該ワイヤグリッド偏光板を具備する液表表示装置を提供することを目的とする。【解決手段】表面に格子状凹凸形状を有する基材と、格子状凹凸形状の凸部の少なくとも一方の側面に接して設けられた導電体とを有し、基材表面において導電体の膜厚が異なる領域を設ける。具体的には、ワイヤグリッド偏光板において、透過率を高くしたい領域では導電体の膜厚を小さくし、透過率を低くし且つ反射率を高くした領域では導電体の膜厚を大きくする。【選択図】図１
2011257678.tif 000002
【特許請求の範囲】
【請求項１】
表面に格子状凹凸形状を有する基材と、前記格子状凹凸形状の凸部の少なくとも一方の側面に接して設けられた導電体とを有し、前記基材表面において前記導電体の膜厚が異なる領域を有することを特徴とするワイヤグリッド偏光板。
【請求項２】
前記基材表面において前記導電体の膜厚が小さい領域の透過率は相対的に高く、前記導電体の膜厚が大きい領域の透過率は相対的に低く且つ反射率が相対的に高いことを特徴とする請求項１に記載のワイヤグリッド偏光板。
【請求項３】
光源と、前記光源から射出された光を偏光分離するワイヤグリッド偏光板とを具備する液晶表示装置であって、
前記ワイヤグリッド偏光板は、表面に格子状凹凸形状を有する基材と、前記格子状凹凸形状の凸部の少なくとも一方の側面に接して設けられた導電体とを有し、
前記ワイヤグリッド偏光板において、前記光源から近い領域に形成された前記導電体の膜厚が、前記光源から遠い領域に形成された前記導電体の膜厚より大きいことを特徴とする液晶表示装置。
【請求項４】
前記ワイヤグリッド偏光板に反射された反射偏光光の位相を変換する位相差板を具備することを特徴とする請求項３に記載の液晶表示装置。
【請求項５】
前記光源と前記ワイヤグリッド偏光板の間に、レタデーションが２０ｎｍ以下の光学シートを具備することを特徴とする請求項３又は請求項４に記載の液晶表示装置。
【請求項６】
表面に格子状凹凸形状を有する基材に導電材料を成膜して前記格子状凹凸形状の凸部の少なくとも一方の側面に導電体を形成する工程と、エッチング処理により前記基材表面に形成された前記導電体の膜厚制御を行う工程とを有し、前記エッチング処理は、前記基材表面の異なる領域に対して条件を変えて行うことにより、前記基材表面において前記導電体の膜厚が異なる領域を形成することを特徴とするワイヤグリッド偏光板の製造方法。
【発明の詳細な説明】
【技術分野】
【０００１】
本発明は、ワイヤグリッド偏光板及び当該ワイヤグリッド偏光板を用いた液晶表示装置に関するものである。
【背景技術】
【０００２】
偏光を利用する光学装置の一つとして、液晶表示素子を利用した液晶ディスプレイがある。多くの液晶ディスプレイは、光源として冷陰極管やＬＥＤが用いられ、光源の配置から、直下型、エッジライト型がある。またエッジライト型には透明樹脂基板を用いた導光板型、コリメートＬＥＤ光源を用いた中空型等がある。しかし、いずれの構造であっても光源光の強度ムラにより輝度ムラが発生するため、光源の配置、拡散性の部材を配置し輝度の均一化を図っている。しかし、輝度の均一化のために、拡散板に光散乱性の添加剤を添加することや、異なる拡散性を有するフィルム部材等を重ねて配置することが多く、このため光の利用効率の低下、コスト増加を余儀なくされている。
【０００３】
また、液晶ディスプレイにおいては、光の利用効率を改善するため、屈折率の異なる樹脂層を多層化した反射型偏光板を利用する方法が特許文献１等に開示されている。これは光源からの光を偏光分離し、ランダマイズされた反射光を再利用するものである。
【０００４】
しかし、押し出し成形で作られる反射型偏光板は面内均一性の高いものしか作製できず、光源の輝度ムラを低減するためには、拡散フィルム等の利用は避けられない。また、押し出し、延伸で作られる有機染料を用いる偏光板においても、部分的に透過率、反射率をコントロールすることはできず、光源光の強度ムラにより輝度ムラが発生してしまう。
【先行技術文献】
【特許文献】
【０００５】
【特許文献１】特開２００４-００４７００号公報
【発明の概要】
【発明が解決しようとする課題】
【０００６】
本発明は、液晶表示装置等の表示装置に適用する場合に、表示装置の輝度を向上させると共に、輝度ムラを低減可能なワイヤグリッド偏光板及び当該ワイヤグリッド偏光板を具備する液表表示装置を提供することを目的とする。
【課題を解決するための手段】
【０００７】
本発明者らは、液晶ディスプレイやプロジェクター等の液晶表示装置にワイヤグリッド偏光板を用い、特に、光源の配置とワイヤグリッド偏光板の部分での透過率を制御することで、輝度を高く保ち、輝度ムラを無くした液晶表示装置を作製できるという着想のもと、ワイヤグリッド偏光板の面内で、光源の輝度ムラに対応し面内で透過率、反射率の異なるワイヤグリッド偏光板を作製することで、液晶表示装置に適したワイヤグリッド偏光板を得ることに成功した。
【０００８】
より具体的には、ワイヤグリッド偏光板において、光源からの光の広がりによる輝度差に応じて、輝度の高い部分を低透過率、輝度の低い部分を高透過率とし、かつ低透過率、すなわち高反射率部分の反射光を再利用することで、輝度を高く保ち、輝度の均一性を発現させることに成功した。
【０００９】
本発明のワイヤグリッド偏光板は、表面に格子状凹凸形状を有する基材と、前記格子状凹凸形状の凸部の少なくとも一方の側面に接して設けられた導電体とを有し、前記基材表面において前記導電体の膜厚が異なる領域を有することを特徴とする。
【００１０】
本発明のワイヤグリッド偏光板の前記基材表面において、前記導電体の膜厚が小さい領域の透過率は相対的に高く、前記導電体の膜厚が大きい領域の透過率は相対的に低く且つ反射率が相対的に高いことが好ましい。
【００１１】
本発明の液晶表示装置は、光源と、前記光源から射出された光を偏光分離するワイヤグリッド偏光板とを具備する液晶表示装置であって、前記ワイヤグリッド偏光板は、表面に格子状凹凸形状を有する基材と、前記格子状凹凸形状の凸部の少なくとも一方の側面に接して設けられた導電体とを有し、前記ワイヤグリッド偏光板において、前記光源から近い領域に形成された前記導電体の膜厚が、前記光源から遠い領域に形成された前記導電体の膜厚より大きいことを特徴とする。
【００１２】
本発明の液晶表示装置において、ワイヤグリッド偏光板に反射された反射偏光光の位相を変換する位相差板を具備することが好ましい。
【００１３】
本発明の液晶表示装置において、光源とワイヤグリッド偏光板の間に、位相差が小さく複屈折を有さない（レタデーション２０ｎｍ以下）光学シートを具備することが好ましい。
【発明の効果】
【００１４】
本発明のワイヤグリッド偏光板は、液晶表示装置に用いた場合に、輝度を高く保ったまま、輝度ムラを低減することが可能となる。
【図面の簡単な説明】
【００１５】
【図１】本発明の実施の形態に係るワイヤグリッド偏光板の一例を示す図である。
【図２】本発明の実施の形態、実施例に係るワイヤグリッド偏光板を設けた光源ユニットを示す図である。
【図３】本発明の実施例に係るワイヤグリッド偏光板を示す図である。
【図４】本発明の実施例に係るワイヤグリッド偏光板を設けた光源ユニットの輝度、比較例のワイヤグリッド偏光板を設けた光源ユニットの輝度を示す図である。
【図５】本実施の形態に係るワイヤグリッド偏光板にディッピング法を用いる場合を説明する図である。
【図６】本実施の形態に係るエッジライト型の液晶表示装置にワイヤグリッド偏光板を設ける場合を説明する図である。
【図７】本発明の実施の形態に係るワイヤグリッド偏光板の製造方法におけるエッチング処理前後の導電体の膜厚変化を示す図である。
【発明を実施するための形態】
【００１６】
以下に、ワイヤグリッド偏光板の一例について説明する。
【００１７】
本実施の形態で示すワイヤグリッド偏光板は、格子状凹凸形状を有する基材と、基材の格子状凹凸形状の少なくとも一方の凸部の側面に接した金属ワイヤとを備え、基材表面において金属ワイヤを構成する導電体の膜厚（高さ）が異なる領域を有している。具体的には、ワイヤグリッド偏光板の面内で、高透過率（低反射率）とする領域１１０では基材１０１の凸部１０２に形成される金属ワイヤを構成する導電体１０３の膜厚（高さ）を小さくし、低透過率（高反射率）とする領域１２０では金属ワイヤを構成する導電体１０３の膜厚を低透過率とする領域１１０の導電体１０３より大きくする（図１参照）。なお、図１（Ａ）はワイヤグリッド偏光板の上面の模式図であり、図１（Ｂ）は図１（Ａ）のａ−ｂ間の断面模式図に相当する。また、導電体の膜厚（高さ）とは、基材１０１平面から垂直方向の導電体の厚みをいう。
【００１８】
基材の格子状凹凸形状の少なくとも一方の凸部の側面に金属ワイヤを設けるワイヤグリッド偏光板では、凸部に形成される導電体の膜厚に応じて透過率及び反射率が異なる。そのため、基材の凸部に形成される導電体の膜厚を場所毎に制御することによって、面内で透過率及び反射率の異なる領域を有するワイヤグリッド偏光板を製造することが可能となる。
【００１９】
面内で透過率及び反射率の異なる領域を有するワイヤグリッド偏光板を製造する方法は特に限定されないが、例えば、ワイヤグリッド偏光板の金属ワイヤをエッチングする方法や、金属ワイヤとなる金属を蒸着する際に、マスクを用いて領域毎に導電体の膜厚を変化させる方法がある。金属ワイヤをエッチングする方法を採用する場合には、後述する金属の蒸着工程における金属ワイヤの蒸着後の初期状態で透過率を２０％前後としたものを、ＮａＯＨでエッチング（Ａｌを溶解）することで透過率を上昇させることができる。ここで、透過率が４０％を超えると、反射率は徐々に低下する。
【００２０】
また、液晶表示装置に偏光分離層として上述したワイヤグリッド偏光板を適用する場合に、光源との配置関係を考慮してワイヤグリッド偏光板の面内での透過率及び反射率を制御することにより、液晶表示装置の輝度を高く保ち、輝度ムラを低減することが可能となる。好適には、光源からの光の広がりによる輝度差に応じて、ワイヤグリッド偏光板において輝度の高い部分を低透過率、輝度の低い部分を高透過率とし、かつ低透過率、すなわち高反射率部分の反射光を再利用することで、輝度を高く保ち、輝度の均一性を図ることができる。
【００２１】
基材１０１は、出光面側の主面に一方向に向けて直線状の溝が形成される格子状凹凸形状を有する。格子状凹凸形状は、例えば、偏光分離層の延在方向に対する垂直方向の断面形状において、台形、矩形、方形、プリズム状や、半円状などの凹部と凸部とが繰り返される波形形状などが挙げられる。これらの中でも、格子状凹凸形状は光学対称性や偏光透過性能の観点から略矩形形状であることが好ましい。なお、波形形状の曲線部は、湾曲した曲線であればよく、例えば、凸部にくびれがある形状も波形形状に含める。なお、基材１０１の表面に紫外線硬化樹脂等の樹脂層を形成し、当該樹脂層に格子状凹凸形状を形成してもよい。
【００２２】
ワイヤグリッド偏光板（偏光分離層）の基材１０１としては、ガラスなどの無機材料や樹脂材料を用いることが出来る。樹脂材料としては、例えば、ポリメタクリル酸メチル樹脂、ポリカーボネート樹脂、ポリスチレン樹脂、シクロオレフィン樹脂（ＣＯＰ）、架橋ポリエチレン樹脂、ポリ塩化ビニル樹脂、ポリアクリレート樹脂、ポリフェニレンエーテル樹脂、変性ポリフェニレンエーテル樹脂、ポリエーテルイミド樹脂、ポリエーテルサルフォン樹脂、ポリサルフォン樹脂、ポリエーテルケトン樹脂などの非晶性熱可塑性樹脂や、ポリエチレンテレフタレート（ＰＥＴ）樹脂、ポリエチレンナフタレート樹脂、ポリエチレン樹脂、ポリプロピレン樹脂、ポリブチレンテレフタレート樹脂、芳香族ポリエステル樹脂、ポリアセタール樹脂、ポリアミド樹脂などの熱可塑性樹脂や、アクリル系、エポキシ系、ウレタン系などの紫外線（ＵＶ）硬化性樹脂や熱硬化性樹脂が挙げられる。また、紫外線硬化性樹脂や熱硬化性樹脂と、ガラスなどの無機基板、熱可塑性樹脂、トリアセテート樹脂とを組合わせたり、単独で用いてもよい。これらの中でも、偏光変換素子の光学特性の観点から複屈折のない材料であることが好ましく、ＴＡＣ（トリアセチルセルロース）樹脂、ＣＯＰ（シクロオレフィンポリマー）、ＰＣ（ポリカーボネート）、ＰＭＭＡ（ポリメタクリル酸メチル）などが好ましい。
【００２３】
金属ワイヤを構成する導電体１０３は、基材１０１の格子状凹凸形状と略平行に所定の間隔（周期）をとって直線状に形成される。この直線状の金属ワイヤの周期が可視光の波長よりも小さい場合、偏光分離層は、金属ワイヤに対して平行に振動する偏光成分を反射し、垂直な偏光成分は透過する偏光素子となる。
【００２４】
導電体１０３としては、アルミニウム、銀、銅、白金、金またはこれらの各金属を主成分とする合金を使用することができ、斜めスパッタリング法や斜め蒸着法により形成することができる。これら金属の中でも、生産性、コストなどの観点から、アルミニウムを用いることが好ましい。
【００２５】
偏光分離層は、基材１０１の格子状凹凸形状（直線状の溝）の延在方向を変えることにより、入射光の偏光成分の透過及び反射を調整することができる。例えば、光源と偏光分離層を組み合わせた構成（図２参照）において、格子状凹凸形状の延在方向が紙面手前側から紙面奥側である場合、入射光の一方の偏光成分は透過されて他方の偏光成分が反射される。一方、格子状凹凸形状の延在方向が紙面左側方向から右側方向である場合、入射光の一方の偏光成分は反射されて他方の偏光成分が透過される。
【００２６】
なお、本実施の形態においては、偏光分離層の格子状凹凸形状は、光源側の入光面に設けられているが、出光面側に設けられていてもよく、入光面側の主面及び出光面側の主面の双方に設けられていてもよい。
【００２７】
また、図２において、光源からの光の広がりによる輝度差に応じて、ワイヤグリッド偏光板において輝度の高い部分を低透過率、輝度の低い部分を高透過率とする。具体的には、ワイヤグリッド偏光板において光源の直上（直下）に位置する領域の金属ワイヤを構成する導電体に対するエッチングレベルを他の領域の導電体のエッチングレベルより低く抑えるか、あるいはエッチングをせずに低透過率（高反射率）とすればよい。
【００２８】
次に、ワイヤグリッド偏光板において、透過率が異なる領域を形成する方法について説明する。
【００２９】
金属ワイヤをスパッタ又は蒸着法を用いて導電材料（例えば、アルミニウム（Ａｌ））を成膜して形成する場合、該Ａｌのスパッタ量もしくは蒸着量により、初期の透過率、反射率、偏光度の調整が可能である。Ａｌの厚みにより初期透過率を数％（１−３％）から偏光光の透過率で８０％の範囲で調整可能である。金属ワイヤの蒸着後、エッチング処理を行うことにより、ワイヤグリッド偏光板の領域毎にＡｌの膜厚を制御する（図７参照）。なお、図７において、実線は初期状態（蒸着後）のＡｌを示し、破線がエッチング後のＡｌを示している。
【００３０】
例えば、面内全体を初期透過率７２％（Ｐ波の全光透過率Ｔｐ＝１００とした場合）で調整後、光源の輝度分布に応じた開口部を有するマスクを作製し、該マスクを金属ワイヤが形成された基材面に密着させる。これはマスク部に相当する領域を低透過率、高反射率とし、マスク開口部に相当する領域を高透過率にし、低透過率領域の反射光の利用効率を高め、輝度を高くするためである。
【００３１】
次に、マスクを密着したワイヤグリッド偏光板を、アルカリ溶液に所定時間浸漬することで、Ａｌの一部を溶解して、透過率を向上させる。
【００３２】
マスクの数を多層化し、順にアルカリ溶液に異なる所定時間浸漬、Ａｌを溶解することで、透過率が異なる複数の部位の形成が可能になる。
【００３３】
また、ディップ方式を用いると、アルカリ溶液からの引き上げ速度をコントロールすることで、引き上げ方向に対し、リニアに透過率を変化させたワイヤグリッド偏光板が得られる。また、引き上げを多段で行うことも可能である（図５参照）。この場合、引き上げ方向に沿って、透過率（反射率）が異なる領域を段階的に形成することができる。このように、スパッタ量、蒸着量、エッチング条件を制御することにより、ワイヤグリッド偏光板の面内において低透過、高反射率領域、高透過領域を任意の場所に形成することができる。
【００３４】
低透過率領域（高反射率領域）、高透過領域のデザインは、光源からの輝度ムラを考慮し設計できる。例えば、ＬＥＤや冷陰極管を光源とする直下型のバックライトユニットの場合、輝度が最も高くなる光源の直上部分を、導電体の膜厚を大きくして相対的に低透過率、高反射率にすることが好ましい。なお、複数の光源（例えば、ＬＥＤ）を配列させる直下型のバックライトユニットの場合には、複数の光源からの輝度を考慮して、ワイヤグリッド偏光板における導電体の膜厚を制御すればよい。また、ワイヤグリッド偏光板で反射した光は、反射板を介し、再度ワイヤグリッド偏光板に到達するが、この際、反射偏光光が透過光に変換されていることが好ましい。
【００３５】
エッジライト型の液晶表示装置においては、光源の入り口に位置するワイヤグリッド偏光板の導電体の膜厚を大きくして相対的に低い透過率に制御し、光源の入り口から遠くにいくほどワイヤグリッド偏光板の導電体の膜厚を小さくして相対的に高い透過率とすることができる（図６参照）。この場合、上述したディップ方式を用いることが好ましい。
【００３６】
反射偏光光を透過光に変換する方法としては、反射する光の偏光方向を１／４波長回転する１／４波長板（位相差フィルム）を用いることができる。図２に使用例を示す。位相差フィルムの材料としては、ＣＯＰ、ＴＡＣ基材の延伸品を用いることができる。位相差フィルムはＰＣ、ＣＯＰ、ＴＡＣ基材を用い、位相差フィルムに偏光分離層が設けられていてもよい。
【００３７】
なお、位相差フィルムは、他方の偏光成分を一方の偏光成分に変換できればよく、位相差フィルムの数及び位相差フィルムの回転角度は限定されない。例えば、本実施の形態においては、１枚の１／４波長板を用いるが、変換効率がピークとなる波長を調整するために、１／４波長板１枚と、１／２波長板１枚と、を組み合わせて用いる構成としても良い。この場合、２枚の位相差フィルムを積層しても良く、２枚の位相差フィルム間に中間層を介在させてもよい。また、１／８波長板を２枚用いても良い。
【００３８】
また、位相差フィルムとしては、複数の複屈折結晶を組み合わせて構成され、位相差の波長依存性を抑えた広帯域波長板を用いることが好ましい。広帯域波長板を用いることにより、位相差の波長依存性が低下し、広帯域に亘って安定した光学特性を得ることができる。これらの広帯域波長板の中でも広帯域１／４波長板を用いることがより好ましい。
【００３９】
位相差フィルムの配置としては、ワイヤグリッド偏光板に入光する前、もしくは光源の後ろ側の反射面に置いてあっても良い。
【００４０】
また低透過領域すなわち高反射領域において、曲面や斜面形状を付加してもよい。形状の付加は加熱真空成形等で形成できる。
【００４１】
またワイヤグリッド偏光板と光源や液晶パネルの間に、拡散シートやプリズム形状等を有する各種レンズシートなどの光学シートを用いることができる。中でも、少なくとも面内ＸＹ方向、さらにＺ方向（厚み方向）に複屈折率を有さず、基材面内の位相差が小さい（レタデーションが２０ｎｍ以下の）光学シートが、偏光度の観点から、液晶表示装置などの用途に好適に用いられる。
【実施例】
【００４２】
本発明を実施例に基づいて説明する。
【００４３】
（実施例１）
（紫外線硬化樹脂を用いた格子状凹凸形状転写フィルムの作製）
格子状凹凸形状転写フィルムの作製には、Ｎｉ製金型（以下、「金型Ａ」とする。）を用いた。金型Ａはピッチ幅１３０ｎｍの格子状凹凸形状を有し、格子の延在する方向に垂直な断面における凹凸形状が略正弦波状であった。基材は、厚み１００μｍのシクロオレフィンポリマー（ＣＯＰ）からなるフィルム（ＪＳＲ株式会社製  アートンＲ５０）とし、該ＣＯＰフィルムにアクリル系紫外線硬化樹脂（屈折率１．５２）を約３μｍ塗布し、塗布面を下に、ＣＯＰフィルム上と金型Ａの格子状凹凸形状に密着させ、ＣＯＰフィルム側から中心波長３６５ｎｍの紫外線ランプを用いて紫外線を１０００ｍＪ／ｃｍ２照射し、金型Ａの格子状凹凸形状を転写した。ＣＯＰフィルムを金型から剥離し、縦３００ｍｍ、横２００ｍｍの格子状凹凸形状を転写したフィルムを作製した。
【００４４】
（スパッタリング法を用いた誘電体層の形成）
次に、転写フィルムＡの格子状凹凸形状転写表面に、スパッタリング法により誘電体層として二酸化珪素を成膜した。スパッタリング装置条件は、Ａｒガス圧力０．２Ｐａ、スパッタリングパワー７７０Ｗ／ｃｍ２、被覆速度０．１ｎｍ／ｓとし、転写フィルム上の誘電体厚みが平膜換算で３ｎｍとなるように成膜した。
【００４５】
（真空蒸着法を用いた金属の蒸着）
次に、誘電体層を成膜した転写フィルムＡの格子状凹凸形状転写表面に、真空蒸着によりアルミニウム（Ａｌ）を成膜した。Ａｌの蒸着条件は、常温下、真空度２．０×１０−３Ｐａ、蒸着速度４０ｎｍ／ｓとした。Ａｌの厚みを測定するため、表面が平滑なガラス基板を転写フィルムと同時に装置に挿入し、平滑ガラス基板上のＡｌ厚みをＡｌ平均厚みとした。基板のフィルム幅方向（ＴＤ方向）と垂直に交わる平面内において、格子状の凹凸形状を有した基材の法線に対して蒸着角を２０度とし、Ａｌ平均厚みが１２０ｎｍとなるよう、転写フィルムにＡｌを蒸着した。なお、ここでいう平均厚みとは、平滑ガラス基板上にガラス面に垂直方向から物質を蒸着させたと仮定した時の蒸着物の厚みのことを指し、蒸着量の目安として使用している。
【００４６】
この際の波長５５０ｎｍでの透過軸方向の光の透過率はＴｐ＝７２％（Ｐ波の全光透過率Ｔｐ＝１００とした場合）、直交方向の光Ｓ波の透過率Ｔｓ≒０％、直交方向の光の反射率Ｒｓ＝９０％、であった。
【００４７】
（透過率・反射率の測定方法）
なお、ワイヤグリッド偏光板に、偏光光を入射し、透過軸方向の透過率をＴｐ、透過軸に対し直交方向の透過率をＴｓとした。透過率は、０度正面から測定した。一方で、反射率は、入射角８度で偏光光を入射、透過軸方向の偏光光の反射率をＲｐ、透過軸に対し直交方向の偏光光の反射率をＲｓとした。本実施例では、島津製作所（株）製の分光光度計（ＵＶ３１５０）で測定を行った。
【００４８】
（不要Ａｌの除去）
真空蒸着法を用いた金属の蒸着で得られた転写フィルムに、透過率を調整するためマスクを作製した。マスクは、マイクロプロジェクターのＬＥＤ光源を想定し、微粘着性のフジコピアン（株）フィックスフィルム１００ミクロンを光源の直上部直径約３ｍｍを覆う形に加工した。次に、ワイヤグリッド面に微粘着のフィルムをＬＥＤ直上位置をカバーするように貼り付け、該積層フィルムを０．１重量％水酸化ナトリウム水溶液に室温下で６０秒間浸漬させた。その後すぐに水洗いし、フィルムを乾燥させた。
【００４９】
次に、作製したワイヤグリッド偏光板の反射率と透過率を再度測定したところ、微粘着フィルムでカバーされた部位は、波長５５０ｎｍでの透過軸方向の光の透過率はＴｐ＝７２％、直交方向の光の反射率Ｒｓ＝９０％であった。また周囲のエッチングされた部分の、波長５５０ｎｍでの透過軸方向の光の透過率はＴｐ＝９０％、直交方向の光の反射率Ｒｓ＝７２％であった（図３参照）。
【００５０】
次に、ＬＥＤ光源ルミレッズ（株）製（Ｌｕｘｅｏｎ  Ｒｅｂｅｌ）の発光部直径約３ｍｍの白色ＬＥＤ光源を、約１０ｍｍ角の筐体に収め、その上に上記ワイヤグリッド偏光板とレンチキュラーレンズを置いて光源ユニットを作製した（図２参照）。そして、光源ユニットの輝度測定を行った。輝度測定は、（株）トプコン社製の分光放射計（ＳＲ−３Ａ）を用いて、測定距離５００ｍｍ、測定角０．１度  測定径０．５ｍｍとして行った。
【００５１】
（比較例１）
上記図２に示す構成において、透過率（反射率）が異なる領域を有する実施例１のワイヤグリッド偏光板に替えて、透過率Ｔｐ８６％、直交方向の光の反射率Ｒｓ≒０の吸収型偏光板を用い、輝度を測定した。
【００５２】
（比較例２）
上記図２に示す構成において、透過率（反射率）が異なる領域を有する実施例１のワイヤグリッド偏光板に替えて、全面において波長５５０ｎｍでの透過軸方向の光の透過率はＴｐ＝９０％、直交方向の光の反射率Ｒｓ＝７２％に調整されたワイヤグリッド偏光板を用い、輝度を測定した。さらに、図２で示した筐体の内側にアルミニウムの反射膜を蒸着し反射性を持たせたて輝度の測定を行った。つまり、ワイヤグリッド偏光板で反射された光を再利用する構成とした。
【００５３】
なお、比較例２におけるワイヤグリッド偏光板は、上記真空蒸着法を用いた金属の蒸着で得られた転写フィルムを、０．１重量％水酸化ナトリウム水溶液に室温下で６０秒間浸漬させた後、すぐに水洗いし、フィルムを乾燥させることにより形成した。
【００５４】
（実施例２）
比較例２の輝度測定において、Ｔｐ９０％の均一なワイヤグリッド偏光板に変え、実施例１で用いた中央部Ｔｐ７２％、周囲Ｔｐ９０％のワイヤグリッド偏光板を用い、輝度測定した。つまり、実施例１において、ワイヤグリッド偏光板で反射される光を再利用する構成とした。
【００５５】
（評価）
表１、図４に、上記実施例、比較例の輝度について示す。なお、表１、図４では、比較例１の中央部輝度を１００とした場合の輝度について示している。輝度は光源中心から０．５ｍｍずつオフセットして正面輝度を測定した。
【００５６】
【表１】
2011257678.tif 000003
【００５７】
比較例１では、中央部の輝度を１００としたとき、端部では４５となり、５５％の輝度分布差を有していた。実施例１では、比較例１の中央部輝度を１００とした時、中央部は低透過率のため、中央部の輝度は９３、端部の輝度は４８となり、中央と端部での輝度差は４８％となり、比較例にくらべ輝度分布が小さくなった。
【００５８】
比較例２では、比較例１の中央部輝度を１００とした時、中央部の輝度は１３１、端部の輝度は５９となり、中央と端部での輝度差は５５％となった。透過率を向上させたことにより輝度は向上したものの輝度分布は５５％と比較例１と変化なかった。実施例２では、比較例１の中央部輝度を１００とした時、中央部の輝度は１１３、端部の輝度は７０となり、中央と端部での輝度差は３８％となった。輝度が向上し、かつ輝度分布を小さくすることができた。
【００５９】
本発明は上記実施の形態及び実施例に限定されず、種々変更して実施することが可能である。例えば、上記実施の形態及び実施例における部材の材質、配置、形状などは例示的なものであり、適宜変更して実施することが可能である。その他、本発明の範囲を逸脱しない限りにおいて適宜変更して実施することが可能である。
【産業上の利用可能性】
【００６０】
本発明ワイヤグリッド偏光素子は、光学機器等、偏光が有用な用途において、好適に用いられる。
【００６１】
本発明の製法、製法により作成したワイヤグリッド偏光子は、液晶表示装置、光学機器、携帯光学機器等に好的に用いることができる。
【図１】
2011257678.tif 000004
【図２】
2011257678.tif 000005
【図３】
2011257678.tif 000006
【図４】
2011257678.tif 000007
【図５】
2011257678.tif 000008
【図６】
2011257678.tif 000009
【図７】
2011257678.tif 000010